Patent DE-102017214850-A1 (DE)
Title: Verfahren zum Einarbeiten von Feststoffen zur Herstellung thermisch sensitiver Polymere in einem Planetwalzenextruder
Inventor: MASSOW KLAUS
IPC: B29C48/44
Filed: 2017-08-24
Abstract: Die Erfindung betrifft ein Verfahren zur Herstellung von thermisch vernetzbaren Polymeren in einem Planetwalzenextruder, wobeia) der Planetwalzenextruder einen Füllteil und einen Compoundierteil aufweist, der von einem Walzenzylinderbereich gebildet wird, der mindestens aus zwei, vorzugsweise mindestens aus drei gekoppelten Walzenzylindern besteht, dessen Planetenspindeln durch eine einzige gemeinsame Zentralspindel angetrieben werden,b) die Polymere dem Planetwalzenextruder in einem plastifizierten Zustand zugeführt werden,c) die plastifizierten Polymere in den ersten Walzenzylinder eingespeist werden, und zwar innerhalb der ersten Hälfte des ersten Walzenzylinders,d) der Füllteil des Planetwalzenextruders mit Vakuum beaufschlagt ist,e) sofern der Walzenzylinderbereich aus zwei Walzenzylindern gebildet wird, der Mantel des zweiten Walzenzylinders eine Öffnung aufweist, über die die plastifizierten Polymere mittels Vakuum von Luft und gegebenenfalls weiteren flüchtigen Komponenten befreit werden, odersofern der Walzenzylinderbereich aus mehr als zwei Walzenzylindern gebildet wird, der Mantel des zweiten Walzenzylinders der mindestens drei Walzenzylinder oder der Mantel eines stromab anschließenden Walzenzylinders eine Öffnung aufweist, über die die plastifizierten Polymere mittels Vakuum von Luft und gegebenenfalls weiteren flüchtigen Komponenten befreit werden,f) die Vorlauftemperaturen von Zentralspindel und der unter Vakuum stehenden mindestens zwei Walzenzylinder so eingestellt sind, dass die zu entgasenden Polymere im plastischen Zustand verbleiben,g) stromab der Entgasung mittels Vakuum den plastifizierten Polymeren eine oder mehrere Flüssigkeiten wie thermische Vernetzer, Vernetzungsbeschleuniger, Farbstofflösungen oder Farbstoffdispersionen vorzugsweise kontinuierlich zudosiert werden, also in den zweiten Walzenzylinder beziehungsweise in einen oder mehreren der gegebenenfalls vorhandenen weiteren Walzenzylindern oder in die Zwischenringe zwischen zweitem und drittem Walzenzylinder beziehungsweise zwischen drittem und viertem Walzenzylinder usw.,h) die Mischung aus plastifizierten Polymeren und Flüssigkeiten in dem Walzenzylinderbereich, in dem die Flüssigkeiten in die plastifizierten Polymere eingearbeitet werden, so gekühlt werden, dass es nach Austritt der Mischung aus dem Planetwalzenextruder zu keiner Verdampfung der in den plastifizierten Polymeren bevorzugt homogen eingemischten Flüssigkeiten kommt,i) die Länge des Walzenzylinderbereichs, in dem eine Entgasung der plastifizierten Polymere mittels Vakuum erfolgt, zwischen mehr als 50 % und 80 %, vorzugsweise zwischen 60 % und 70 % der Länge des gesamten Walzenzylinderbereichs liegt,j) die Mischung aus plastifizierten Polymeren und modifizierenden Flüssigkeiten vorzugsweise ohne weitere zusätzliche Aufbereitung einem Beschichtungsaggregat zugeführt wird, weiter vorzugsweise inline, das heißt ohne zwischenzeitliches Abfüllen oder Umfüllen mit nachfolgendem Wiederaufschmelzen.